ФОСФИТНЫЕ СТАБИЛИЗАТОРЫ ДЛЯ ИОНОМЕРНЫХ ПОЛИЭФИРНЫХ СОЕДИНЕНИЙ

1. Композиция, содержащая окисляемое фосфорное соединение и иономерный сложный полиэфир, полученный по меньшей мере из одного иономерного мономера, где по меньшей мере 90% кислотных звеньев иономерного сложного полиэфира являются производными группы, состоящей из терефталевой кислоты, изофталевой кислоты, ортофталевой кислоты, 2,6-диметилнафталевой кислоты и их соответствующих диметиловых сложных эфиров, и композиция содержит общее количество сложного полиэфира, которое является количеством иономерного полиэфирного полимера плюс количество неиономерного полиэфирного полимера в случае его присутствия, где окисляемое фосфорное соединение выбрано из группы, состоящей из трифенилфосфита, триметилфосфита, триэтилфосфита, (2,4,6-три-т-бутилфенол)-2-бутил-2-этил-1,3-пропандиолфосфита, бис(2,4-ди-трет-бутилфенил)пентаэритритдифосфита и тетракис(2,4-ди-трет-бутилфенил)-4,4-бифенилдифосфонита.
2. Композиция по п.1, в которой иономерный мономер выбран из группы, состоящей из соли металла сульфоната терефталевой кислоты, изофталевой кислоты, ортофталевой кислоты, 2,6-диметилнафталевой кислоты и их соответствующих диметиловых сложных эфиров.
3. Композиция по любому одному из пп.1 и 2, в которой окисляемое фосфорное соединение присутствует в количестве от 15 до 150 частей фосфора на миллион частей всего полиэфирного полимера.
4. Композиция по любому одному из пп.1 и 2, в которой окисляемое фосфорное соединение присутствует в количестве от 15 до 120 частей фосфора на миллион частей всего полиэфирного полимера.
5. Композиция по любому одному из пп.1 и 2, в которой окисляемое фосфорное соединение присутствует в количестве от 30 до 100 частей фосфора на миллион частей всего полиэфирного полимера.
6. Композиция по любому одному из пп.1 и 2, которая, по существу, свободна от полиамидного полимера.
7. Композиция по любому одному из пп.1 и 2, которая дополнительно содержит полиамидный полимер в количестве от 0,2 мас.% от композиции до 10 мас.% от композиции.
8. Композиция по любому одному из пп.1 и 2, которая, по существу, свободна от элементарного металла, восстановленного окисляемым фосфорным соединением.
9. Композиция по любому одному из пп.1 и 2, которая содержит менее чем 1 ч./млн элементарного металла.
10. Композиция по любому одному из пп.1 и 2, которая содержит менее чем 2 ч./млн элементарного металла.
11. Композиция по любому одному из пп.1 и 2, которая содержит менее чем 5 ч./млн элементарного металла.
12. Композиция по любому одному из пп.1 и 2, которая содержит менее чем 10 ч./млн элементарного металла.
13. Способ термической обработки композиции по пп.8-12, включающий стадию:
нагрева композиции до температуры свыше 70°С в течение более чем 2 мин в присутствии кислорода.